(57)【要約】【課題】良好な流動性、複雑な形状の成形追従性を有し、繊維強化プラスチックとした場合、優れた力学特性、その低バラツキ性、優れた寸法安定性を発現する繊維強化プラスチックの製造方法を提供すること。【解決手段】少なくとも次の（１）〜（３）の工程を順次経て繊維強化プラスチックを成形する。（１）少なくとも積層体の一部に、切り込みにより強化繊維が１０〜１００ｍｍの長さに分断した切込プリプレグ基材のみが積層されている領域が形成されるように複数のプリプレグ基材を積層して積層体を得る積層工程、（２）成形型成形型のダブルコンター部に前記領域を配置し、前記領域を伸張させてダブルコンター部に沿わせて成形する成型工程、（３）成形型から繊維強化プラスチックを取り出す脱型工程【選択図】図１
2008279753.tif 000002
【特許請求の範囲】
【請求項１】
一方向に引き揃えられた強化繊維と熱硬化性樹脂から構成されるプリプレグ基材の積層体をホットプレス成形し、ダブルコンター部を有する繊維強化プラスチックとする、繊維強化プラスチックの製造方法であって、前記プリプレグ基材として、該強化繊維を横切る方向に複数の切り込みによって少なくとも一部の強化繊維を１０〜１００ｍｍの長さに分断した切込プリプレグ基材を用いて、少なくとも次の（１）〜（３）の工程を順次経て繊維強化プラスチックを成形する、繊維強化プラスチックの製造方法。
（１）前記切込プリプレグ基材を含む複数枚のプリプレグ基材を積層して積層体を得るに際し、少なくとも前記積層体の一部に、前記切り込みにより強化繊維が１０〜１００ｍｍの長さに分断した切込プリプレグ基材のみが積層されている領域が形成されるように積層し、平板状の積層体を得る積層工程
（２）成形型上に前記積層体を配置し、加熱して軟化させ、前記積層体を前記成形型に押し付けて硬化させ、繊維強化プラスチックとするに際し、前記成形型のダブルコンター部に前記領域を配置し、前記領域を伸張させてダブルコンター部に沿わせて成形する成型工程
（３）前記成形型から前記繊維強化プラスチックを取り出す脱型工程
【請求項２】
一方向に引き揃えられた強化繊維と熱可塑性樹脂から構成されるプリプレグ基材の積層体をコールドプレス成形し、ダブルコンター部を有する繊維強化プラスチックとする、繊維強化プラスチックの製造方法であって、前記プリプレグ基材として、該強化繊維を横切る方向に複数の切り込みによって少なくとも一部の強化繊維を１０〜１００ｍｍの長さに分断した切込プリプレグ基材を用いて、少なくとも次の（４）〜（６）の工程を順次経て繊維強化プラスチックを成形する、繊維強化プラスチックの製造方法。
（４）前記切込プリプレグ基材を含む複数枚のプリプレグ基材を積層して積層体を得るに際し、少なくとも前記積層体の一部に、前記切り込みにより強化繊維が１０〜１００ｍｍの長さに分断した切込プリプレグ基材のみが積層されている領域が形成されるように積層し、平板状の積層体を得る積層工程
（５）前記積層体を加熱して軟化させ、前記積層体よりも低温の成形型上に前記積層体を配置し、前記積層体を成形型に押し付けて固化させ、繊維強化プラスチックとするに際し、前記成型型のダブルコンター部に前記領域を配置し、前記領域を伸張させてダブルコンター部に沿わせて成形する成型工程
（６）前記成形型から前記繊維強化プラスチックを取り出す脱型工程
【請求項３】
前記切込プリプレグ基材を構成する強化繊維の全てが前記切り込みにより分断されており、前記切り込みにより分断されている繊維長さＬが１０〜１００ｍｍの範囲内である、請求項１または２に記載の繊維強化プラスチックの製造方法。
【請求項４】
前記切込プリプレグ基材の切り込みが直線状であり、かつ、該切り込みの長さＷが３０μｍ〜１００ｍｍであり、断続的かつ周期的に全面にわたって配置されている、請求項１〜３のいずれかに記載の繊維強化プラスチックの製造方法。
【請求項５】
前記切込プリプレグ基材が２層以上連続して隣接し、該２層以上の層のうち隣接する任意の２層について、一方の切込プリプレグ基材上の任意の切り込みの幾何中心と他方の切込プリプレグ基材上のいずれの切り込みの幾何中心とも５ｍｍ以上離れる様に積層する、請求項１〜４のいずれかに記載の繊維強化プラスチックの製造方法。
【請求項６】
前記切り込みが繊維直交方向から傾いている、請求項１〜５のいずれかに記載の繊維強化プラスチックの製造方法。
【請求項７】
前記切り込みが強化繊維となす角度Θの絶対値が２〜２５°の範囲内である、請求項１〜５のいずれかに記載の繊維強化プラスチックの製造方法。
【請求項８】
前記積層体が前記切込プリプレグ基材のみから構成される、請求項１〜７のいずれかに記載の繊維強化プラスチックの製造方法。
【請求項９】
前記成形型が片面型であり、該片面型上に前記積層体を配し、前記積層体の上に伸縮性のフィルムを覆って前記積層体を密封し、該密封された空間と外気との差圧により前記積層体を前記片面型に押し付けて成形する、請求項１〜８のいずれかに記載の繊維強化プラスチックの製造方法。
【請求項１０】
前記成形型が２つ以上の型からなり、型締めにより前記積層体を前記成形型に押し付けるに際し、前記積層体が２つの型両方に最初に接触する領域に連続繊維が配されている、請求項１〜８のいずれかに記載の繊維強化プラスチックの製造方法。
【請求項１１】
前記積層工程後、前記成形工程に先立って、前記積層体を成形後の繊維強化プラスチックの略形状に予備賦形した後、成形型上に前記積層体を配置する、請求項１〜１０のいずれかに記載の繊維強化プラスチックの製造方法。
【請求項１２】
前記積層体をシングルコンター形状に予備賦形する、請求項１１に記載の繊維強化プラスチックの製造方法。
【請求項１３】
繊維強化プラスチックの凹凸部において、前記凹凸部の最も曲率の小さな方向から±１０°以下の角度に強化繊維が配向した層を他層より厚く偏肉する、請求項１〜１２のいずれかに記載の繊維強化プラスチックの製造方法。
【発明の詳細な説明】
【技術分野】
【０００１】
本発明は、良好な流動性、成形追従性を有し、繊維強化プラスチックとした場合、優れた力学特性、その低バラツキ性、優れた寸法安定性を発現する、繊維強化プラスチックの製造方法に関する。かかる繊維強化プラスチックは、例えば自動車などの輸送機器、自転車などのスポーツ用具などの構造部材に特に好適に用いられる。
【背景技術】
【０００２】
強化繊維とマトリックス樹脂からなる繊維強化プラスチックは、比強度、比弾性率が高く、力学特性に優れること、耐候性、耐薬品性などの高機能特性を有することなどから産業用途においても注目され、その需要は年々高まりつつある。
【０００３】
繊維強化プラスチックの成形方法としては、プリプレグ基材と称される連続した強化繊維に熱硬化性樹脂を含浸せしめた半硬化状態の中間基材を積層し、高温高圧釜で加熱加圧することにより熱硬化性樹脂を硬化させ繊維強化プラスチックを成形するオートクレーブ成形が最も一般的に行われている。また、近年では生産効率の向上を目的として、あらかじめ部材形状に賦形した連続繊維基材に熱硬化性樹脂を含浸および硬化させるＲＴＭ（レジントランスファーモールディング）成形なども行われている。これらの成形法により得られた繊維強化プラスチックは、連続繊維である所以優れた力学物性を有する。また、連続繊維は規則的な配列であるため、基材の配置により必要とする力学物性に設計することが可能であり、力学物性のバラツキも小さい。しかしながら、一方で連続繊維である所以３次元形状を形成することは難しい、という問題があった。
【０００４】
特に複雑な３次元形状の場合、さらにこの問題は深刻であった。複雑な３次元形状に、例えば紙など面内でせん断変形を起こしにくいシートを想像すると分かりやすいが、このような連続繊維基材を賦形した場合には、形状表面を覆いきれない箇所で突っ張りが、基材が余った箇所でシワが発生するため、高品位な賦形が難しい。連続繊維基材であっても、織物基材のように面内でせん断変形が可能な場合は、紙などに比べるとかなり賦形しやすいものの、形状が複雑になれば、やはり繊維の突っ張りやシワが発生してしまう、という問題があった。
【０００５】
例えば、ＢＭＣ（バルクモールディングコンパウンド）（例えば、特許文献１）、ＳＭＣ（シートモールディングコンパウンド）やスタンパブルシート（例えば、特許文献２）のように束状の不連続繊維を熱硬化性樹脂や熱可塑性樹脂と混合して分散したシート基材を用いれば上述のダブルコンター部を有する３次元形状にも成形追従することが分かっているものの、力学的特性が低いため、構造部材には適用できないという問題があった。
【特許文献１】特開平８−１１８３７９号公報
【特許文献２】特開平９−２６７３４４号公報
【発明の開示】
【発明が解決しようとする課題】
【０００６】
本発明は、かかる従来技術の背景に鑑み、良好な流動性、複雑な形状の成形追従性を有し、繊維強化プラスチックとした場合、優れた力学特性、その低バラツキ性、優れた寸法安定性を発現する、繊維強化プラスチックおよびその製造方法を提供することにある。
【課題を解決するための手段】
【０００７】
本発明は、かかる課題を解決するために、次のような手段を採用するものである。すなわち、
（Ｉ）一方向に引き揃えられた強化繊維と熱硬化性樹脂から構成されるプリプレグ基材の積層体をホットプレス成形し、ダブルコンター部を有する繊維強化プラスチックとする、繊維強化プラスチックの製造方法であって、前記プリプレグ基材として、該強化繊維を横切る方向に複数の切り込みによって少なくとも一部の強化繊維を１０〜１００ｍｍの長さに分断した切込プリプレグ基材を用いて、少なくとも次の（１）〜（３）の工程を順次経て繊維強化プラスチックを成形する、繊維強化プラスチックの製造方法。
（１）前記切込プリプレグ基材を含む複数枚のプリプレグ基材を積層して積層体を得るに際し、少なくとも前記積層体の一部に、前記切り込みにより強化繊維が１０〜１００ｍｍの長さに分断した切込プリプレグ基材のみが積層されている領域が形成されるように積層し、平板状の積層体を得る積層工程
（２）成形型上に前記積層体を配置し、加熱して軟化させ、前記積層体を前記成形型に押し付けて硬化させ、繊維強化プラスチックとするに際し、前記成形型のダブルコンター部に前記領域を配置し、前記領域を伸張させてダブルコンター部に沿わせて成形する成型工程
（３）前記成形型から前記繊維強化プラスチックを取り出す脱型工程。
【０００８】
（II）一方向に引き揃えられた強化繊維と熱可塑性樹脂から構成されるプリプレグ基材の積層体をコールドプレス成形し、ダブルコンター部を有する繊維強化プラスチックとする、繊維強化プラスチックの製造方法であって、前記プリプレグ基材として、該強化繊維を横切る方向に複数の切り込みによって少なくとも一部の強化繊維を１０〜１００ｍｍの長さに分断した切込プリプレグ基材を用いて、少なくとも次の（４）〜（６）の工程を順次経て繊維強化プラスチックを成形する、繊維強化プラスチックの製造方法。
（４）前記切込プリプレグ基材を含む複数枚のプリプレグ基材を積層して積層体を得るに際し、少なくとも前記積層体の一部に、前記切り込みにより強化繊維が１０〜１００ｍｍの長さに分断した切込プリプレグ基材のみが積層されている領域が形成されるように積層し、平板状の積層体を得る積層工程
（５）前記積層体を加熱して軟化させ、前記積層体よりも低温の成形型上に前記積層体を配置し、前記積層体を成形型に押し付けて固化させ、繊維強化プラスチックとするに際し、前記成型型のダブルコンター部に前記領域を配置し、前記領域を伸張させてダブルコンター部に沿わせて成形する成型工程
（６）前記成形型から前記繊維強化プラスチックを取り出す脱型工程。
【０００９】
（III）前記切込プリプレグ基材を構成する強化繊維の全てが前記切り込みにより分断されており、前記切り込みにより分断されている繊維長さＬが１０〜１００ｍｍの範囲内である、（Ｉ）または（II）に記載の繊維強化プラスチックの製造方法。
【００１０】
（IV）前記切込プリプレグ基材の切り込みが直線状であり、かつ、該切り込みの長さＷが２〜１００ｍｍであり、断続的かつ周期的に全面にわたって配置されている、（Ｉ）〜（III）のいずれかに記載の繊維強化プラスチックの製造方法。
【００１１】
（Ｖ）前記切込プリプレグ基材が２層以上連続して隣接し、該２層以上の層のうち隣接する任意の２層について、一方の切込プリプレグ基材上の任意の切り込みの幾何中心と他方の切込プリプレグ基材上のいずれの切り込みの幾何中心とも５ｍｍ以上離れる様に積層する、（Ｉ）〜（IV）のいずれかに記載の繊維強化プラスチックの製造方法。
【００１２】
（VI）前記切り込みが繊維直交方向から傾いている、請求項（Ｉ）〜（Ｖ）のいずれかに記載の繊維強化プラスチックの製造方法。
【００１３】
（VII）前記切り込みが強化繊維となす角度Θの絶対値が２〜２５°の範囲内である、（Ｉ）〜（Ｖ）のいずれかに記載の繊維強化プラスチックの製造方法。
【００１４】
（VIII）前記積層体が前記切込プリプレグ基材のみから構成される、（Ｉ）〜（VII）のいずれかに記載の繊維強化プラスチックの製造方法。
【００１５】
（IX）前記成形型が片面型であり、該片面型上に前記積層体を配し、前記積層体の上に伸縮性のフィルムを覆って前記積層体を密封し、該密封された空間と外気との差圧により前記積層体を前記片面型に押し付けて成形する、（Ｉ）〜（VIII）のいずれかに記載の繊維強化プラスチックの製造方法。
【００１６】
（Ｘ）前記成形型が２つ以上の型からなり、型締めにより前記積層体を前記成形型に押し付けるに際し、前記積層体が２つの型両方に最初に接触する領域に連続繊維が配されている、（Ｉ）〜（IX）のいずれかに記載の繊維強化プラスチックの製造方法。
【００１７】
（XI）前記積層工程後、前記成形工程に先立って、前記積層体を成形後の繊維強化プラスチックの略形状に予備賦形した後、成形型上に前記積層体を配置する、（Ｉ）〜（Ｘ）のいずれかに記載の繊維強化プラスチックの製造方法。
【００１８】
（XII）前記積層体をシングルコンター形状に予備賦形する、（XI）に記載の繊維強化プラスチックの製造方法。
【００１９】
（XIII）繊維強化プラスチックの凹凸部において、前記凹凸部の最も形状変化の少ない方向から±１０°以下の角度に強化繊維が配向した層を他層より厚く偏肉する、請求項（Ｉ）〜（XII）のいずれかに記載の繊維強化プラスチックの製造方法。
【発明の効果】
【００２０】
本発明によれば、良好な流動性、複雑な形状の成形追従性を有し、繊維強化プラスチックとした場合、優れた力学特性、その低バラツキ性、優れた寸法安定性を発現する、繊維強化プラスチックを得ることが出来る。
【発明を実施するための最良の形態】
【００２１】
本発明者らは、良好な流動性、複雑な形状の成形追従性を有し、繊維強化プラスチックとした場合、優れた力学特性、その低バラツキ性、優れた寸法安定性を発現する、繊維強化プラスチックの製造方法について、鋭意検討し、一方向に引き揃えられた炭素繊維とマトリックス樹脂から構成されるプリプレグ基材という特定の基材に特定の切り込みパターンを挿入した切込プリプレグ基材を用い、該切込プリプレグ基材を平板状に積層した積層体において切り込みにより特定の範囲内の繊維長さの強化繊維のみから構成される領域を成形型のダブルコンター部に押し付け伸張させて繊維強化プラスチックを成形することにより、かかる課題を一挙に解決することを究明したのである。
【００２２】
なお、本発明の製造方法は３次元形状を有し、ダブルコンター部を有する繊維強化プラスチックを対象とする。繊維強化プラスチックの一部にリブやボスなどがあってもよい。本発明において、“ダブルコンター部を有する繊維強化プラスチック”とは、繊維強化プラスチックの表面を二次曲面として取り出してきた際、該二次曲面上の点であって、該点を通るどのような平面を参照しても、該平面と該二次曲面の交線のうち該点を通る交線が直線となることがない点がダブルコンター部に属し、これらダブルコンター部を少なくとも一部に含む繊維強化プラスチックを指す。具体的には鞍型、半球形状や凹凸部を有する平板などが該当するが凹凸部のない平板、円錐形状や円筒形状は該当しない。本明細書では、特に断らない限り、繊維あるいは繊維を含む用語（例えば“繊維方向”など）において、繊維とは強化繊維を表すものとする。また、本明細書では連続繊維とは１００ｍｍ以上の繊維長さを持つ強化繊維を指す。本発明で用いられるプリプレグ基材には、一方向に引き揃えられた強化繊維や強化繊維基材に樹脂が完全に含浸した基材に加え、樹脂シートが繊維間に完全に含浸していない状態で一体化した樹脂半含浸基材（セミプレグ：以下、半含浸プリプレグと称することもある。）を含むものとする。
【００２３】
本発明で用いられる切込プリプレグ基材は、一方向に引き揃えられた強化繊維とマトリックス樹脂とから構成され、該強化繊維を横切る方向に複数の切り込みによって少なくとも一部の強化繊維を１０〜１００ｍｍの長さに分断しているものを指す。切込プリプレグ基材上において強化繊維が１０〜１００ｍｍの長さに分断されている領域は、成形時に基材が伸長することができる領域に対応している。したがって、複雑形状の繊維強化プラスチックを成形するにあたり、凹凸部に対応する領域の積層体は、切込プリプレグ基材上で切り込みによって強化繊維が１０〜１００ｍｍの長さに分断されている領域が積層されていることを必須とする。
【００２４】
本発明に用いる切込プリプレグ基材は強化繊維が一方向に引き揃えられているので、繊維方向の配向制御により任意の力学物性を有する成形体の設計が可能となる。加えて、繊維を横切る方向に複数の切り込みによって少なくとも一部の繊維を１００ｍｍ以下の長さに分断していることによって、成形時に繊維が流動可能、特に繊維長手方向にも流動可能となり、複雑な形状の成形追従性にも優れる。該切り込みがない場合、すなわち連続繊維のみの場合、繊維長手方向には流動しないため、複雑形状を形成することは出来ない。一方、繊維長さを１０ｍｍ未満にすると、さらに流動性が向上するが、他の要件を満たしても構造材として必要な高力学特性は得られない。流動性と力学特性との関係を鑑みると、繊維長さが１０〜１００ｍｍである必要があり、さらに好ましくは２０〜６０ｍｍの範囲内である。
【００２５】
図５に切込プリプレグ基材の流動のメカニズムの例を示した。図５ａ）のとおり、９０°のプリプレグ基材に０°の切込プリプレグ基材が挟まれた積層体１２の上から圧力１３が加わり成形する際、図５ｂ）のように、圧力で押し出された樹脂が９０°方向に流れ１４を作り、その流れに従って強化繊維の端部の開き１５が起こる。すなわち、一方向に引き揃えられた繊維からなるプリプレグ基材に切り込みを設け、少なくとも一部の強化繊維が１０〜１００ｍｍの長さである切込プリプレグ基材を積層することではじめて、繊維長手方向への流動が可能となり、複雑な形状の成形追従性が生まれる。
【００２６】
このように繊維の流動は樹脂の流動が駆動源であるため、適性のＶｆ（繊維体積含有率）であることが好ましい。すなわち、Ｖｆは６５％以下で十分な流動性が得られるようになり好ましい。また、Ｖｆが低いほど流動性は向上するが、Ｖｆが４５％を下回ると、構造材に必要な高力学特性が得られなくなる可能性があるので、Ｖｆは４５％以上であることが好ましい。流動性と力学特性との関係を鑑みると、さらに好ましくは５５〜６０％の範囲内である。
【００２７】
本発明では、上記切込プリプレグのマトリックス樹脂が熱硬化性樹脂である場合、繊維強化プラスチックを成形するにあたり、少なくとも次の（１）〜（３）の工程を順次経ることが必要である。
（１）切込プリプレグ基材を含む複数枚のプリプレグ基材を積層して積層体を得るに際し、少なくとも積層体の一部に、切り込みにより強化繊維が１０〜１００ｍｍの長さに分断した切込プリプレグ基材のみが積層されている領域が形成されるように積層し、平板状の積層体を得る積層工程
（２）成形型上に積層体を配置し、加熱して軟化させ、積層体を成形型に押し付けて硬化させ、繊維強化プラスチックとするに際し、成形型のダブルコンター部に前記領域を配置し、前記領域を伸張させてダブルコンター部に沿わせて成形する成型工程
（３）成形型から繊維強化プラスチックを取り出す脱型工程。
【００２８】
例えば、図１ｃ）のように平板上に半球状のダブルコンター部を有する繊維強化プラスチックを製造するにあたり、次のような工程を順次経る。
【００２９】
まず、切込プリプレグ基材を少なくとも含む複数枚のプリプレグ基材を積層して平板状の積層体を作成する。プリプレグ基材を、成形型に沿って一枚一枚積層、賦形しながら積層体を作製したり、最終形状である成形後の繊維強化プラスチックの略形状（得られる繊維強化プラスチックの形状を単純にした形状であって、凹凸の数が少なくなったり、起伏が少なくなったりした形状）に沿って一枚一枚積層、賦形しながら積層体を作製したりする方法も考えられるが、本発明によればプリプレグ基材を一気に平板状に積層するだけで成形可能であり、低コストに積層体を作成することができる。さらに図４に示すように、少なくともこの積層体の一部が、切り込みにより繊維が１０〜１００ｍｍの長さに分断された切込プリプレグ基材のみが積層されてなる領域３７を形成することを必須とする。すなわち、領域３７では積層体の厚み方向に、実質的に１０〜１００ｍｍの繊維のみからなる、切込プリプレグ基材のみが積層されている。ここで”実質的に１０〜１００ｍｍの繊維のみからなる”とは該領域に含まれる強化繊維本数のうち９５％以上が１０〜１００ｍｍに分断されていることを言う。該領域を以下、積層体の不連続部と称す。
【００３０】
複雑形状を有する繊維強化プラスチックを成形するにあたり、複雑形状に対応する積層体の領域が不連続部であることで、成形時に容易に伸張することができ、複雑形状に沿わせることができる。図４ａ）、ｂ）はそれぞれの積層体の一部に不連続部を有した例を示しており、それぞれ上図は平面図、下図はＡ−Ａ断面の断面図を示す。図４ａ）は全面に切り込みを入れられた切込プリプレグ基材１０ａを５層積層した上に、切込プリプレグ基材１０ａより小さな連続繊維からなるプリプレグ基材１１を１層表層に積層した例を示す。連続繊維からなるプリプレグ基材１１に覆われていない領域３７が不連続部にあたる。なお、連続繊維からなるプリプレグ基材としては、一方向に連続繊維を引き揃えたプリプレグ基材や織物のプリプレグ基材などが考えられる。図４ｂ）は一部に切り込みを入れられた切込プリプレグ基材１０ｂを５層積層した積層体１２で、積層された切込プリプレグ基材１０ｂはすべて図４ｂ）の上図のように左端の領域にのみ切り込みが入れられている例を示す。各切込プリプレグ基材１０ｂの切り込みが入れられている領域が重なって積層されている領域３７が不連続部にあたる。
【００３１】
ダブルコンター部を有する繊維強化プラスチックを成形するに当たり、連続繊維基材を用いて成形する場合は、繊維強化プラスチックの表面形状を展開した平面状のカットパターンを作成し、該カットパターンで裁断した連続繊維基材を成形型に厳密に沿わせて賦形し、積層数分だけそれを繰り返して積層体を作製する必要がある。一方、本発明に係る切込プリプレグ基材を用いて成形する場合には、不連続部が伸張して複雑形状に沿うため、複雑なカットパターンとしなくてもよく、また成形型（すなわち成形後の繊維強化プラスチック）の形状に完全に沿わせて賦形しなくても（すなわち成形後の繊維強化プラスチックの略形状に賦形しても）よいため、一気に平板状に積層した後に成形型上に配置できるので、極めて高効率に繊維強化プラスチックを製造できる。
【００３２】
次に、成形型もしくは成形型と積層体両方を加熱しておき、積層体を成形型上に配置し、積層体を加熱して軟化させ、積層体を成形型に押し付けて硬化させるホットプレス成形により繊維強化プラスチックを成形する。本発明におけるホットプレス成形は、加熱した両面型で機械的にプレスする圧縮成形だけでなく、加熱した片面型にバッグフィルム等で押し付けたり、加熱したローラーなどで加圧しながら形状に沿わせたりするホットドレープ成形も含む。図１ｂ）のように、前記不連続部を成形型のダブルコンター部上に配置し、不連続部を伸張させてダブルコンター部に積層体を沿わせて成形することを必須とする。成形型としては、例えば片面型を用いフィルムなどで密封して真空引きし、大気圧との差圧で型に積層体を押し付けでもよいし、上型と下型からなる両面型や、さらに複雑形状に対応した３つ以上の型からなる分割型を用いて、プレス成形してもよい。
【００３３】
最後に、成形型から繊維強化プラスチックを取り出す。熱硬化性樹脂の硬化が終わった後、もしくは脱型可能な程度硬化した後、成形型から繊維強化プラスチックを取り出す。繊維強化プラスチックを取り出した後、別のオーブンに入れ、後硬化させてもよい。
【００３４】
また、本発明の別の一態様として、上記切込プリプレグ基材のマトリックス樹脂が熱可塑性樹脂である場合、繊維強化プラスチックを成形するにあたり、少なくとも次の（４）〜（６）の工程を順次経ることが必要である。
（４）切込プリプレグ基材を含む複数枚のプリプレグ基材を積層して積層体を得るに際し、少なくとも積層体の一部に、切り込みにより強化繊維が１０〜１００ｍｍの長さに分断した切込プリプレグ基材のみが積層されている領域が形成されるように積層し、平板状の積層体を得る積層工程
（５）積層体を加熱して軟化させ、積層体よりも低温の成形型上に積層体を配置し、積層体を成形型に押し付けて固化させ、繊維強化プラスチックとするに際し、成型型のダブルコンター部に前記領域を配置し、前記領域を伸張させてダブルコンター部に沿わせて成形する成型工程
（６）成形型から繊維強化プラスチックを取り出す脱型工程。
【００３５】
まず、切込プリプレグ基材を少なくとも含む複数枚のプリプレグ基材を積層して平板状に積層体を作成する。マトリックス樹脂として熱硬化性樹脂を用いた際と同様に、少なくとも一部に不連続部を有する積層体を作製する。プリプレグを積層する際、マトリックス樹脂である熱可塑性樹脂にタックがないため、単純に重ねるだけでもよいし、加熱して各層を融着させ一体化させておいてもよい。複雑なカットパターンが必要ないメリット、成形後の繊維強化プラスチックの形状に完全に沿わせて賦形しなくてもよいメリット、一気に平板状に積層できるメリットにより、極めて高効率に繊維強化プラスチックを製造できる。
【００３６】
次に、積層体をマトリックス樹脂である熱可塑性樹脂のもしくは融点付近もしくはそれ以上にＩＲヒーターやオーブンなどで加熱しておき（ただし、融点よりも高い温度に加熱する際は、高温に暴露する時間を短くする）。軟化させ、室温、もしくは積層体よりも低温に温度制御された成形型上に積層体を配置し、積層体を成形型に押し付けて、積層体を冷却、固化させるコールドプレス成形により繊維強化プラスチックとする。この際、図１ｂ）のように、前記不連続部を成形型のダブルコンター部上に配置し、不連続部を伸張させてダブルコンター部に積層体を沿わせて成形することを必須とする。成形型としては、いろいろな型が考えられる。例えば片面型を用いフィルムなどで密封して真空引きし、大気圧との差圧で型に積層体を押し付けでもよいが、中でも両面金型を用いるのが好ましい。両面金型でコールドプレスを行うことで、すばやく積層体から熱を奪うことができ、高効率に繊維強化プラスチックを製造することができる。
【００３７】
最後に、成形型から繊維強化プラスチックを取り出す。得られた繊維強化プラスチックにアニーリングなどの処理を加えてもよい。一般的に、熱可塑性樹脂を用いた成形は熱硬化性樹脂を用いた成形よりも成形サイクルタイムが早く、また脱型も容易である、というメリットがある。
【００３８】
このようにして、本発明によれば、繊維強化プラスチックの形状が複雑形状であっても、熱硬化性樹脂を用いても、熱可塑性樹脂を用いても、高力学特性を有する繊維強化プラスチックを容易に製造することが可能である。
【００３９】
こうして得られた繊維強化プラスチックは、連続繊維基材のように成形時に繊維が突っ張ることがないため、積層体がしっかり成形型に押し付けられ、充分に型面が転写された高品位な表面を得ることができる。また、最終形状である繊維強化プラスチックよりも小さめに積層体を用意してもよいため、嵩高である積層体が成形型に収まりきれずバリやシワ、型間への繊維噛み込みが発生すること少ない。また、マッチドダイを用いることで、トリムレスの繊維強化プラスチックを得ることができる。繊維強化プラスチックの特徴としては、少なくとも繊維強化プラスチックの一部の領域（特にダブルコンター部）に含まれるすべての強化繊維の繊維長さＬｃが１０〜１００ｍｍの範囲内である。
【００４０】
さらに好ましくは、切込プリプレグ基材を構成する強化繊維の全てが前記切り込みにより分断されており、前記切り込みにより分断されている繊維長さＬが１０〜１００ｍｍの範囲内である。切込プリプレグ基材の全ての繊維長さＬを１００ｍｍ以下とすることで、最終的に製造される繊維強化プラスチックの形状を考慮することなく、切込プリプレグ基材や積層体を製造することができるため、設計、作業効率の面で大きなメリットがある。また、積層時にトラップされた空気が厚み方向に切り込みを通じて脱気しやすく、ボイドが発生しにくく、高力学特性が期待できる。なお、本発明において“強化繊維の全てが前記切り込みにより分断され”ているとは、プリプレグ基材に含まれる強化繊維本数のうち９５％以上が１０〜１００ｍｍに分断されていることを言う。
【００４１】
好ましい切込プリプレグ基材の切り込みの形態の一つとして、切り込みが直線状であり、かつ、切り込みを強化繊維の垂直方向に投影した投影長さＷｓが３０μｍ〜１００ｍｍであり、断続的かつ周期的に全面にわたって配置されている切込プリプレグ基材が挙げられる。切り込みが連続的ではなく断続的に入っていることで、切込プリプレグ基材が切り込みによりばらばらになることなく、積層時などの取り扱い性に優れる。また、周期的に切り込みが配置することで、切り込みの位置を制御することができ、物性を制御することができる。ここで、“切り込みを強化繊維の垂直方向に投影した投影長さＷｓ”とは図２に示すとおり、切り込み４を強化繊維３の垂直方向（繊維直交方向２）を投影面として、切り込み４から該投影面に垂直（繊維長手方向１）に投影した際の長さ９を指す。また、切り込みが“全面にわたって配置されている”とは、切込プリプレグ基材全面に含まれる強化繊維をすべて１０〜１００ｍｍの長さに分断する切り込みを設けることを意味する。
【００４２】
切り込みにより生成された繊維束端部は、繊維強化プラスチックに荷重が加わったときに応力集中が起こり、破壊の起点となる可能性が高い。したがって、切り込みが小さい方が強度上有利である。Ｗｓは分断する強化繊維の量を示す指標であり、Ｗｓが１００ｍｍ以下の場合には強度が大きく向上する。しかしながら、Ｗｓが３０μｍより小さくとなると、切り込みの制御が難しくなる場合があり、強化繊維の不連続部全体に渡ってＬが１０〜１００ｍｍとなるよう、保障することが難しくなることがある。すなわち、切り込みにより切断されていない繊維が複雑形状に沿うことを期待されている不連続部中に存在すると、繊維が突っ張り流動性は著しく低下することがあるが、長めに切り込みを入れるとＬが１０ｍｍを下回る領域が多くなってしまい設計値より低い強度となってしまうことがある、という問題点がある。逆にＷｓが１００ｍｍより大きいときにはほぼ強度が一定に落ち着く。すなわち、繊維束端部がある一定以上に大きくなると、破壊が始まる荷重がほぼ同等となる。さらに好ましくは、Ｗｓが１．５ｍｍ以下であるときに、強度向上が著しい。すなわち、簡易な装置で切り込みを挿入することができるという観点からは、Ｗｓは１〜１００ｍｍであることが好ましく、一方、切り込みの制御のしやすさと力学特性との関係を鑑みると、Ｗｓは３０μｍ〜１．５ｍｍであることが好ましく、さらに好ましくは５０μｍ〜１ｍｍの範囲内である。
【００４３】
以下、好ましい切り込みパターンの一例を、図２を用いて説明する。
【００４４】
強化繊維が一方向に引き揃えられたプリプレグ基材上に制御されて整列した切り込み４を複数入れる。繊維長手方向１の対になる切り込み同士で繊維が分断され、その間隔６を１０〜１００ｍｍとすることで、プリプレグ基材上の強化繊維の繊維長さＬを実質的に１０〜１００ｍｍにすることができる。
【００４５】
図２では繊維長さＬと切り込みを強化繊維の垂直方向に投影した投影長さＷｓがいずれも一種類である例を示している。第１の断続的な切り込みからなる列７ａと、第３の断続的な切り込みからなる列７ｃは繊維長手方向１にＬ平行移動することで重ねることができ、また、第２の断続的な切り込みからなる列７ｂと、第４の断続的な切り込みからなる列７ｄは繊維長手方向１にＬ平行移動することで重ねることができる。また、第１、第２の切り込みの列と第３、第４の切り込みの列に互いに切り込まれた繊維があり、繊維長さＬ以下に切り込まれた幅５が存在することによって、安定的に繊維長さを１００ｍｍ以下で切込プリプレグ基材を製造できる。切り込みのパターンとしては図３のａ）〜ｆ）にいくつか例示したが、上記条件を満たせばどのようなパターンでも構わない。図３において、強化繊維の配列の図示は省略されているが、強化繊維の配列方向は、図２において上下方向である。図３のａ）、ｂ）あるいはｃ）は、切り込みが繊維直交方向２に入っている態様、図２のｄ）、ｅ）あるいはｆ）は、切り込みが繊維直交方向２から傾いている様態を示している。対になる切り込み以外の切り込みに分断される繊維の中には、前記繊維長さより短い繊維も存在するが、かかる繊維は本発明で規定する繊維長さＬを有する繊維には含まない。そして、そのような１０ｍｍ以下の繊維は少なければ少ないほどよい。
【００４６】
図５でも説明したとおり、本発明で用いられる切込プリプレグ基材は、９０°方向への樹脂の流動が繊維の流動の駆動力であるため、繊維が一方向に引き揃えられたプリプレグ基材を２層以上異なる繊維方向に積層すると、繊維長手方向への流動性が発現する。したがって、切込プリプレグ基材に隣接する層は一方向に強化繊維が配向したプリプレグ基材（本発明に係る切込プリプレグ基材を含む）であり、切込プリプレグ基材とは異なる繊維方向に積層されているのがよい。やむを得ず同一繊維方向の切込プリプレグ基材を隣接して積層する際には、切り込みが重ならないように積層するのがよい。またこれら切込プリプレグ基材の層間に樹脂フィルムなどを積層し、流動性を向上させてもよい。また流動しなくてもよい領域には連続繊維基材を配し、さらにその領域の力学特性を向上させることもできる。
【００４７】
層同士で繊維方向が異なると、層ごとの流動方向、距離に違いが生じるが、層間が滑ることで変位差を吸収できる。すなわち、繊維体積含有率Ｖｆが４５〜６５％と高くても、本発明に用いる積層体は層間に樹脂を偏在させることができる構成のため、高い流動性を発現することができる。ＳＭＣの場合、ランダムに分散したチョップドストランド同士で流動性が異なり、互いに違う方向に流動しようとするが、繊維同士が干渉して流動しにくく、最大でＶｆが４０％程度までしか流動性を確保することができない。すなわち、本発明に用いる積層体は力学特性を向上することができる高Ｖｆの構成であっても高い流動性を発現できる、という特徴を有する。また、本流動性の特長により、得られた繊維強化プラスチックは、複雑形状であっても積層構造を保つことができ、高い弾性率や強度が発現し、強度ばらつきが低減し、さらに衝撃特性も大きく向上する。
【００４８】
さらに好ましくは、切込プリプレグ基材が２層以上連続して隣接し、該２層以上の層のうち隣接する任意の２層について、一方の切込プリプレグ基材上の任意の切り込みの幾何中心と他方の切込プリプレグ基材上のいずれの切り込みの幾何中心とも５ｍｍ以上離れる様に積層するのがよい。隣接する切込プリプレグ基材の切り込みの幾何中心同士が離れているのは、２つの意味で重要である。一つ目は、成形時に積層体が伸張される際、切り込み同士がつながっていると、そこから裂け易く、本発明の成形が失敗してしまうことがあるからである。また、成形時に裂けなくても、切り込みの幾何中心同士が近い領域では繊維含有率が低くなり、肉厚が減ってしまうなどの、品質に影響を与えてしまう可能性がある。二つ目は、繊維強化プラスチックとなった際、切り込みによって分断された強化繊維束端部は、いわゆる応力集中点のため、破壊の起点となりやすいが、切り込み同士がつながっていると、容易にクラックがつながりやすく、強度が低くなる場合がある。図６に、積層された切込プリプレグ基材の２層の関係を図示したが、１層目の切り込み４ａと２層目の切り込み４ｂの内、最近接の切り込みの幾何中心８同士が図６ｂ）〜ｄ）のように離れており、好ましくは５ｍｍ以上離れていれば、成形時の懸念点も、物性面の懸念点も問題なくクリアできるが、図６ａ）のように、５ｍｍより近づくと、問題が起こってくることがある。なお、ここで言う“幾何中心”とは、そのまわりで一次モーメントが０であるような点であり、切り込み上の点ｘに対して、幾何中心点ｇが次のような式が成り立つ。
【００４９】
【数１】
2008279753.tif 000003
【００５０】
本発明に係る切込プリプレグ基材を得るためにプリプレグ基材に切り込みを入れる方法としては、まず一方向に引き揃えられた連続繊維のプリプレグ基材を作製し、その後カッターを用いての手作業や裁断機により切り込みを入れる方法、あるいは一方向に引き揃えられた連続繊維のプリプレグ基材製造工程において所定の位置に刃を配置した回転ローラーを連続的に押し当てたり、多層にプリプレグ基材を重ねて所定の位置に刃を配置した型で押し切ったりするなどの方法がある。成形現場などで簡易にプリプレグ基材の一部に切り込みを入れる場合には前者が、生産効率を考慮し大量に切込プリプレグ基材を作製する場合、特に全面に切り込みを入れる場合には後者が適している。回転ローラーを用いる場合には、直接ローラーを削りだして所定の刃を設けてもよいが、マグネットローラーなどに平板を削りだして所定の位置に刃を配置したシート状の型を巻きつけることにより、刃の取りかえが容易で好ましい。このような回転ローラーを用いることで、Ｗｓの小さな（具体的には１ｍｍ以下であっても）切込プリプレグ基材でも良好に切り込みを挿入することができる。切り込みを入れた後、さらに、切込プリプレグ基材をローラーなどで熱圧着することで、切り込み部に樹脂が充填、融着することにより、取り扱い性を向上させてもよい。
【００５１】
このようにして得られた切込プリプレグ基材の一例を用いて本発明により成形して得た繊維強化プラスチックの特徴を、図７を用いて説明する。切り込み４が繊維３を９０°方向に横切っている切込プリプレグ基材１０を積層した積層体１２の一部をａ）、その積層体１２を本発明により成形して得た繊維強化プラスチック１６の一部をｂ）に、それぞれ切込プリプレグ基材１０由来の層をクローズアップした平面図と平面図のＡ−Ａ断面を切り出した断面図を示した。図７ａ）の切込プリプレグ基材１０は、図３ａ）〜ｃ）のように、繊維に垂直な切り込みを全面に設けられており、切り込み４は層の厚み方向に貫いている。繊維長さＬを１００ｍｍ以下とすることで、流動性が確保され、容易に積層体１２より面積が伸長した繊維強化プラスチック１６を得ることができる（ただし、厚みは減る）。図７ｂ）のように、伸長した繊維強化プラスチック１６を得た際、切込プリプレグ基材１０由来の短繊維層１７は、繊維垂直方向に伸長すると共に、繊維が存在しない領域（切り込み開口部）１８が生成される。これは一般的に強化繊維が成形程度の圧力では伸長しないためであり、図７のケースでは、伸張した長さ分だけ切り込み開口部１８が生成される。この領域１８は断面図に示すとおり、隣接層１９が侵入してきて、略三角形の樹脂リッチ部２０と隣接層１９が侵入している領域とで占められる。例えば、繊維強化プラスチックの表層に、全面に切り込みを入れた切込プリプレグ基材が配されている場合、繊維が流動した領域では積層体切り込み開口部１８が観察される、という特徴がある。さらに好ましくは、繊維強化プラスチックを構成する層すべてが、繊維長さＬｃが１０〜１００ｍｍの範囲内であり、幅Ｗｓｃが３０μｍ〜１５０ｍｍの短冊状の集合体から構成されることである。本発明において、図７の点線で囲まれた領域３５に示したように、２つの対になる繊維束分断部２２に囲まれた領域を短冊状と表現する。切込プリプレグ基材の切り込みを強化繊維の垂直方向に投影した投影長さＷｓに対して、成形後の繊維垂直方向の広がり幅である短冊状の幅Ｗｓｃは、成形により最大５０％程度まで伸張されることが予想されるため、Ｗｓｃは３０μｍ〜１５０ｍｍの範囲となる。
【００５２】
図３ａ）〜ｃ）のように切り込みが繊維に垂直な切込プリプレグ基材以外の本発明に好適に用いられる切込プリプレグ基材としては、図３ｄ）〜ｆ）に示すように、切り込みが繊維直交方向２から傾いているのがよい。工業的に回転ローラーなどで切り込みを入れる際、繊維方向に供給されたプリプレグ基材に繊維直交方向２に切り込みを入れようとすると、繊維を一気に分断する必要があり、大きな力が必要な他、刃の耐久性が低くなり、また繊維が直交方向２に逃げやすく、繊維の切り残りが増える。一方、切り込みが繊維直交方向２から傾いていることにより、刃の単位長さあたり裁断する繊維量が減少し、小さな力で繊維を裁断でき、刃の耐久性が高く、繊維の切り残り少なくできる。さらに、切り込みが繊維直交方向２から傾いていることにより、切り込み長さに対して、切り込みを強化繊維の垂直方向に投影した投影長さＷｓを小さくすることができ、一つ一つの切り込みにより分断される繊維量が減ることにより、強度向上が見込まれる。繊維直交方向２に切り込みを入れる場合には、Ｗｓを小さくするために、小さな刃を用意するのが好ましいが、小さくし過ぎると耐久性、加工性に問題が生じる可能性がある。
【００５３】
さらに別の切込プリプレグ基材の好ましい形態としては、切り込みが強化繊維となす角度Θの絶対値が２〜２５°の範囲内である切込プリプレグ基材が挙げられる。この切込プリプレグ基材の場合は、断続的な切り込みであって、かつ切り込みが強化繊維となす角度Θが小さい、図９のような切り込みでもよいし、図８に示すような連続的な切り込みでも良い。Θの絶対値が２５°より大きくても流動性は得ることができ、従来のＳＭＣなどと比較して高い力学特性は得ることができるが、特にΘの絶対値が２５°以下であることで力学特性の向上が著しい。一方、Θの絶対値は２°より小さくても流動性も力学特性も十分得ることが出来るが、切り込みを安定して入れることが難しくなる。すなわち、繊維に対しする切り込みの角度が小さくなってくると、切り込みを入れる際、繊維が刃から逃げやすく、また、繊維長さＬを１００ｍｍ以下とするためには、Θの絶対値が２°より小さいと少なくとも切り込み同士の最短距離が０．９ｍｍより小さくなるなど、生産安定性に欠ける場合がある。また、このように切り込み同士の距離が小さいと積層時の取り扱い性が難しくなるという問題が生じることがある。切り込みの制御のしやすさと力学特性との関係に鑑みると、さらに好ましくは５〜１５°の範囲内である。
【００５４】
切り込みは図１０ｃ）のように曲線でも構わないが、直線状が流動性をコントロールしやすく好ましい。また、切り込みにより分断される強化繊維の長さＬは図１０ｂ）のように一定でなくてもよいが、図１０ａ）のように繊維長さＬが全面で一定であると流動性をコントロールしやすく、強度ばらつきをさらに押さえることができるため好ましい。なお、ここで規定の直線状とは、幾何学上の直線の一部をなしている状態を意味するが、前記流動性のコントロールを容易とするという効果を損なわない限り、前記幾何学上の直線の一部をなしていない箇所があっても差支えが無く、その結果、繊維長さＬが全面で一定とはならない箇所があっても（この場合、繊維長さＬが実質的に全面で一定であると言えるので）差支えが無い。
【００５５】
好ましい例［１］としては、図８や図１０ａ）〜ｃ）のように、切り込み４ｃが連続して入れられているのがよい。例［１］のパターンでは、切り込み４ｃが断続的でないため、切り込み端部付近での流動乱れが起きず、切り込み４ｃを入れた領域では、すべての繊維長さＬを一定とすることができ、流動が安定している。切り込みをプリプレグ基材全面に設ける場合、切り込み４ｃが連続的に入れられているため、切込プリプレグ基材１０がばらばらになってしまうのを防ぐ目的で、切込プリプレグ基材の周辺部に切り込みがつながっていない領域を設けたり、切り込みの入っていないシート状の離型紙やフィルムなどの支持体で把持することで、取り扱い性を向上させることができる。また、積層時の取り扱い性を向上するために、図１７のようにあらかじめ切り込みを連続的に入れた上記切込プリプレグ基材を切り込みが重ならないように２枚重ねて積層した２層積層体としてもよい。
【００５６】
また、他の好ましい例［２］としては、図９に示すように、強化繊維の垂直方向に投影した長さ９をＷｓとするとＷｓが３０μｍ〜１００ｍｍの範囲内である断続的な切り込み４ｄが切込プリプレグ基材１０全面に設けられており、切り込み４ｄ１と前記切り込み４ｄ１の繊維長手方向に隣接した切り込み４ｄ２の幾何形状が同一であるとよい。図９では、ＬとＷｓがいずれも一種類である例を示している。いずれの切り込み４ｄ（例えば４ｄ１）も繊維方向に平行移動することで重なる他の切り込み４ｄ（例えば４ｄ２）がある。前記繊維方向の対になる切り込み４ｄ同士により分断される繊維長さＬよりさらに短い繊維長さで隣接する切り込みにより分断され繊維が分断される幅５が存在することによって、安定的に繊維長さを１００ｍｍ以下で切込プリプレグ基材１０を製造できる。例［２］のパターンでは、得られた切込プリプレグ基材１０を積層する際、切り込みが断続的なため取り扱い性に優れる。図１０ｄ）、ｅ）にはその他のパターンも例示したが、上記条件を満たせばどのようなパターンでも構わない。
【００５７】
このようにして得られた好ましい例［１］の切込プリプレグ基材を用いて本発明により成形して得られた繊維強化プラスチックの繊維強化プラスチック１６の特徴を、図１１を用いて説明する。本発明に係る切込プリプレグ基材１０を積層した積層体１２の一部をａ）、その積層体１２を本発明により成形して得た繊維強化プラスチックの繊維強化プラスチック１６の一部をｂ）に、それぞれ切込プリプレグ基材１０由来の層をクローズアップした平面図と平面図のＡ−Ａ断面を切り出した断面図を示した。ａ）に示すとおり、切込プリプレグ基材１０は、繊維３との角度が２５°以下の切り込み４ｃを全面に設けられており、切り込み４ｃは層の厚み方向を貫いている。繊維長さＬを１００ｍｍ以下とすることで、流動性が確保され、容易に積層体１２より面積が伸長した繊維強化プラスチック１６を得ることが出来る。ｂ）のように、伸長した繊維強化プラスチック１６を得た際、切込プリプレグ基材１０由来の短繊維層１７は、繊維垂直方向に伸長すると共に、繊維３自体が回転２４して伸長領域の面積を稼ぐため、図７のように繊維が存在しない領域（切り込み開口部）１８が実質的に生成せず、切り込み開口部の層の表面における面積が層の表面積と比較して１０％以下である。従って、断面図からも分かるとおり、隣接層１９が侵入することもなく、層のうねりや樹脂リッチ部のない高剛性、高強度で品位の高い繊維強化プラスチック１６を得ることが出来る。面内全体にくまなく繊維３が配されているため、面内での剛性差がなく、設計も従来の連続繊維強化プラスチックと同様、簡易に適用できる。この繊維が回転して伸長し、層うねりのない繊維強化プラスチックを得るというさらなる画期的効果は、切り込みの繊維となす角度Θの絶対値が２５°以下であることで初めて得ることができる。また、強度の面では、前述と同様に荷重方向から±１０°以下程度に向いている繊維に注目すると、図１１ｂ）のように、繊維束端部２２が荷重方向に対して寝てきている様子がわかる。繊維束端部２２が層厚み方向に斜めとなっているため、荷重の伝達がスムーズであり、繊維束端部２２からの剥離も起こりにくい。従って、図７に比べさらなる強度向上が見込まれる。この繊維束端部２２が層厚み方向に斜めとなるのは上述の繊維が回転する際、上面と下面の摩擦により上面から下面で繊維３の回転２４になだらかな分布があるためで、そのため、層厚み方向に繊維３の存在分布が発生し、繊維束端部２２が層厚み方向に斜めとなったと考えられる。このような繊維強化プラスチック１６の層内で層厚み方向に斜めの繊維束端部を形成し、強度を著しく向上するというさらなる画期的効果は、切り込み４ｃの繊維３となす角度Θの絶対値が２５°以下であることで初めて得ることができる。
【００５８】
一方、図１２には、好ましい例［２］の切込プリプレグ基材１０を積層した積層体１２の一部をａ）、その積層体１２を成形した繊維強化プラスチック１６の一部をｂ）に、それぞれ切込プリプレグ基材１０由来の層をクローズアップした平面図を示した。ａ）に示すとおり、切込プリプレグ基材１０は、繊維３となす角度Θの絶対値が２５°以下の断続的な切り込み４ｄが全面に設けられており、切り込み４ｄは層の厚み方向を貫いている。切り込み４ｄにより繊維長さＬを切込プリプレグ基材１０の全面で１００ｍｍ以下とすることで、流動性が確保され、容易に積層体１２より面積が伸長した繊維強化プラスチック１６とすることができる。切り込み長さ、切り込み角度を小さくすることにより、切り込みを強化繊維の垂直方向に投影した投影長さＷｓを１．５ｍｍ以下とすることができる。ｂ）のように、伸長した繊維強化プラスチック１６を得た際、切込プリプレグ基材１０由来の短繊維層１７は、繊維垂直方向に伸長する際、繊維方向に繊維が伸張しないため、繊維が存在しない領域（切り込み開口部）１８が生成されるが、隣接する短繊維群が繊維垂直方向に流動することで、切り込み開口部１８を埋め、切り込み開口部１８の面積が小さくなる。この傾向は特に、切り込みを強化繊維の垂直方向に投影した投影長さＷｓを１．５ｍｍ以下とすることで顕著となり、実質的に切り込み開口部１８が生成せず、切り込み開口部１８の層の表面における面積が層の表面積と比較して０．１〜１０％の範囲内とすることができる。従って、厚み方向に隣接層が侵入することもなく、層のうねりや樹脂リッチ部のない高剛性、高強度で品位の高い繊維強化プラスチック１６を得ることが出来る。面内全体にくまなく繊維３が配されているため、面内での剛性差がなく、設計も従来の連続繊維強化プラスチックと同様、簡易に適用できる。この切り込み開口部１８を繊維垂直方向の流動により埋め、層うねりのない繊維強化プラスチック１６を得るという画期的効果は切り込み角度Θの絶対値が２５°以下であり、かつ切り込みを強化繊維の垂直方向に投影した投影長さＷｓを１．５ｍｍ以下とすることで初めて得ることができる。さらに好ましくはＷｓが１ｍｍ以下であることにより、より高剛性、高強度、高品位とすることができ、外板部材としての適用も可能となる。
【００５９】
さらに、積層体が切込プリプレグ基材のみから構成されるのが、流動性向上のために好ましい。さらに好ましくは、積層体が切込プリプレグ基材のみから構成され、かつ、その切込プリプレグ基材を構成する強化繊維の全ての繊維長さＬが１０〜１００ｍｍの範囲内であるのが良い。形状に合わせて切り込みを入れるのは、設計、作業の面で非常に手間がかかりやすいため、品質安定性のためにも、全面に切り込みを入れ、積層体のどの領域が複雑形状にあたっても沿いやすくしておくことが好ましい。また、全面に切り込みを入れることで、積層体は平板状であっても、積層体が全体的に伸張し、隅々まで繊維が行き渡った繊維強化プラスチックとなるため、本発明を高効率に実施できる。また、成形型のキャビティより積層体を小さく用意することができ、型間に積層体が噛み込むことなく型締めが容易となる。
【００６０】
本発明に係る切込プリプレグ基材に用いられる強化繊維としては、例えば、アラミド繊維、ポリエチレン繊維、ポリパラフェニレンベンズオキサドール（ＰＢＯ）繊維などの有機繊維、ガラス繊維、炭素繊維、炭化ケイ素繊維、アルミナ繊維、チラノ繊維、玄武岩繊維、セラミックス繊維などの無機繊維、ステンレス繊維やスチール繊維などの金属繊維、その他、ボロン繊維、天然繊維、変性した天然繊維などを繊維として用いた強化繊維などが挙げられる。その中でも特に炭素繊維は、これら強化繊維の中でも軽量であり、しかも比強度および比弾性率において特に優れた性質を有しており、さらに耐熱性や耐薬品性にも優れていることから、軽量化が望まれる自動車パネルなどの部材に好適である。なかでも、高強度の炭素繊維が得られやすいＰＡＮ系炭素繊維が好ましい。
【００６１】
本発明に係る切込プリプレグ基材に用いられるマトリックス樹脂としては、例えば、エポキシ樹脂、不飽和ポリエステル樹脂、ビニルエステル樹脂、フェノール樹脂、エポキシアクリレート樹脂、ウレタンアクリレート樹脂、フェノキシ樹脂、アルキド樹脂、ウレタン樹脂、マレイミド樹脂、シアネート樹脂などの熱硬化性樹脂や、ポリアミド、ポリアセタール、ポリアクリレート、ポリスルフォン、ＡＢＳ、ポリエステル、アクリル、ポリブチレンテレフタラート（ＰＢＴ）、ポリエチレンテレフタレート（ＰＥＴ）、ポリエチレン、ポリプロピレン、ポリフェニレンスルフィド（ＰＰＳ）、ポリエーテルエーテルケトン（ＰＥＥＫ）、液晶ポリマー、塩ビ、ポリテトラフルオロエチレンなどのフッ素系樹脂、シリコーンなどの熱可塑性樹脂が挙げられる。その中でも特に熱硬化性樹脂を用いるのが好ましい。マトリックス樹脂が熱硬化性樹脂であることにより、切込プリプレグ基材は室温においてタック性を有しているため、該基材を積層した際に上下の該基材と粘着により一体化され、意図したとおりの積層構成を保ったままで成形することができる。
【００６２】
また、本発明に係る切込プリプレグ基材はテープ状支持体に密着されていてもよい。切り込みが挿入された基材は、全ての繊維が切り込みにより切断されてもその形態を保持することが可能となり、賦形時に繊維が脱落してバラバラになってしまうという問題はない。マトリックス樹脂がタック性を有する熱硬化性樹脂であるとさらに好ましい。ここで、テープ状支持体とは、クラフト紙などの紙類やポリエチレン・ポリプロピレンなどのポリマーフィルム類、アルミなどの金属箔類などが挙げられ、さらに樹脂との離型性を得るために、シリコーン系や“テフロン（登録商標）”系の離型剤や金属蒸着などを表面に付与しても構わない。
【００６３】
さらに好ましくは熱硬化性樹脂の中でも、エポキシ樹脂や不飽和ポリエステル樹脂、ビニルエステル樹脂、フェノール樹脂、アクリル樹脂などや、それらの混合樹脂がよい。これらの樹脂の常温（２５℃）における樹脂粘度としては、１×１０６Ｐａ・ｓ以下であることが好ましく、この範囲内であれば本発明に好適なタック性およびドレープ性を有するプリプレグ基材を得ることができる。中でもエポキシ樹脂は炭素繊維と組み合わせて得られる強化繊維複合材料としての力学特性に最も優れている。
【００６４】
本発明に好適なマトリックス樹脂として熱硬化性樹脂を用いた場合の成形条件としては、成形工程における成形型の温度Ｔ１と、脱型工程における成形型の温度Ｔ２とを実質的に一定とするのがよい。なお、成形型の温度は積層体に触れるキャビティの表面を複数点（上下型ある場合には、少なくとも一点以上どちらの型も測定）、熱電対で測定した温度の平均で代表する。ここで、本発明における金型温度Ｔが実質的に一定とは、通常金型温度の変動が±１０℃の範囲内であることを表す。また、Ｔ１、Ｔ２ともに経時的に変化しないのがよい。
【００６５】
本発明において、繊維強化プラスチックは、金型温度Ｔが、プリプレグ基材に用いられる熱硬化性樹脂の示差走査熱量測定（ＤＳＣ）に拠る発熱ピーク温度Ｔｐに対して、
Ｔｐ−６０≦Ｔ≦Ｔｐ＋２０・・・（Ｉ）
の範囲内で製造することが好ましい。さらに好ましくは、
Ｔｐ−３０≦Ｔ≦Ｔｐ・・・（ＩＩ）
の範囲内である。金型温度Ｔが、Ｔｐ−６０より低い場合、樹脂の硬化に要する時間が非常に長くなり、また硬化が不十分である場合もある。一方、Ｔｐ＋２０より高い場合、樹脂の急激な反応により樹脂内部でのボイドの生成、硬化不良を引き起こすことがある。なお、本発明におけるＤＳＣに拠る発熱ピーク温度Ｔｐは、ＪＩＳ  Ｋ  ７１２１（１９８７）に準じて行われ、温度３０〜１８０℃で、昇温速度１０℃／分の条件にて昇温させて得た発熱曲線のピークをとった値である。ＪＩＳ  Ｋ  ７１２１（１９８７）に言う試験片は、本発明においてはペーストである。従って、「試験片の状態調節」、「試験片」はそれぞれ「ペーストの状態調節」、「ペースト」と言うことができる。ペーストの状態調節は、原則として、温度２３±２℃及び相対湿度５０±５％において６〜８時間静置して行い、熱処理などは一切行わない。また、ペーストはペースト状のまま測定するため、寸法に関する規定はない。
【００６６】
本発明において、プリプレグ基材に用いられる熱硬化性樹脂は、動的粘弾性測定（ＤＭＡ）に拠る最低粘度が０．１〜１００Ｐａ・ｓで製造することが好ましい。さらに好ましくは０．１〜１０Ｐａ・ｓである。最低粘度が０．１Ｐａ・ｓより小さい場合、加圧時に樹脂のみが流動し、突起部の先端まで十分に強化繊維が充填されない場合がある。一方、１００Ｐａ・ｓより大きい場合、樹脂の流動性が乏しいため、突起部の先端まで十分に強化繊維および樹脂が充填されない場合がある。なお、本発明におけるＤＭＡに拠る最低粘度は、回転粘度計を使用して、半径２０ｍｍの平行平板を用い、平行平板間の距離１ｍｍ、測定開始温度４０℃、昇温速度１．５℃／分、測定周波数０．５Ｈｚの条件にて測定し、観測された最低粘度の値である。
【００６７】
さらに好ましい製造方法の具体例を以下に説明していく。
【００６８】
例えば、成形型が片面型であり、片面型上に積層体を配し、積層体の上に伸縮性のフィルムを覆って積層体を密封し、密封された空間と外気との差圧により積層体を片面型に押し付けて成形するのがよい。図１３の例では、片面型２８ｃの上に平板状の積層体１２を配置し、片面型２８ｃと伸縮性のフィルム３２を脱気口２６となるパイプを残してシーラント３１などで密封し、真空ポンプなどを用いて密封された空間３０を減圧し、大気圧との差圧により積層体１２を片面型２８ｃに押し付ける。さらにオートクレーブなどの圧力容器中にこのセットを入れ、圧力容器内の圧力と密封された空間３０との差圧（０．１〜０．６ＭＰａ程度）で積層体１２を片面型２８ｃに押し当てるのもよい。片面型を用いた本発明の製造方法は、型代が両面型などに比べ低コストであり、型の昇降機など大型の施設を導入しなくても成形が可能となるため、好ましい。成形ごとにフィルムを使い捨てにしてもよいが、代わりに耐久性のあるシリコンラバーフィルムなどを開閉式の蓋として用いることで、量産にも対応することができる。伸縮性のフィルムは耐熱性に不安がある場合があるため、熱硬化性樹脂を用いた成形の場合には繊維強化プラスチックが脱型可能な硬度となったところで脱型し、オーブン等で後硬化してもよい。熱可塑性樹脂を用いた成形の場合には繊維強化プラスチックが脱型可能な硬度となったところで脱型し、別の冶具（大量に繊維強化プラスチックを矯正できる冶具など）で固定してアニーリングを行ってもよい。
【００６９】
例えば、成形型が２つ以上の型からなり、型締めにより積層体を成形型に押し付けるに際し、積層体が２つの型両方に最初に接触する領域に連続繊維が配されているのがよい。積層体のうち、連続繊維が配されている領域は流動しにくい。そのため、流動しない部分を最初に型と接触させ、固定して基準とすることで、流動を制御しやすい。具体的には、図１４のような、上型２８ａと下型２８ｂ、下型２８ｂがアクセスできる穴が設けられた平板状の型である分割型２８ｄからなるような成形型において、積層体１２をスプリング２７で支えられた分割型２８ｄに載せ、まず、上型２８ａと分割型２８ｄを接触させる。この際、積層体１２はキャビティいっぱいに配置されており、積層体１２の周辺部には連続繊維が配されている。したがって、上型２８ａと最初に接触する積層体１２の周辺部は流動せず、固定される。しかる後に、下型２８ｂが積層体１２に押してられ、積層体１２の中央部が伸張されて繊維強化プラスチックを得ることができる。連続繊維を周辺部に配しそこから型締めすることで流動の起点を固定し、流動を制御することで、均一な繊維流動を実現して高品位な繊維強化プラスチックを不良品少なく製造できる。両面型を用いることで、熱容量が大きく品質が安定しやすい。また、脱型の機構を備えると量産性に優れる。
【００７０】
例えば、積層工程後、成形工程に先立って、積層体を成形後の繊維強化プラスチックの略形状に予備賦型した後、成形型上に積層体を配置してもよい。複雑な形状を成形するに当たり、平板状に積層体を作成した後、成形型に配する前に、積極的に切込プリプレグ基材を伸張させることのない、折り曲げなどの簡単な操作で予備賦型することで、成形型へ配置する際の位置決めが楽になり、また伸張させる方向を明確にすることで品位の安定した繊維強化プラスチックを得ることができる。予備賦型の手段としては、室温でそのまま折り曲げ加工してもよいし、両面型でプレスしてもよいが、好ましくはマトリックス樹脂が熱硬化性樹脂でも熱可塑性樹脂であっても、平板状の積層体を片面型とシリコンラバーフィルムなどで密閉して、密閉空間を減圧することで片面型に押し付けるのがよい。この際、平板状の積層体を軟化させるため、積層体自体をマトリックス樹脂が硬化、劣化しないような比較的低温で加熱し、より低温の片面型に押し付けてもよいし、室温の平板状の積層体を、マトリックス樹脂が硬化、劣化しないような比較的低温で加熱した片面型に押し付け、予備賦型されたら成形型を急冷してもよい。
【００７１】
さらに好ましくは、積層工程後、成形工程に先立って、積層体をシングルコンター形状に予備賦形しておくのがよい。ここで、“シングルコンター形状”とは凹凸形状の種類を指し、積層体の表面を二次曲面として取り出してきた際、該二次曲面上の点であって、該点を通る任意の平面を参照した際、該平面と該二次曲面の交線のうち該点を通る交線が直線となる交線が１つだけ存在する点の集合を指し、具体的には円錐形状や円筒形状、それらの一部が該当する。シングルコンター形状であれば、切込プリプレグ基材の伸張を伴わなくてもある程度の形状であれば追従可能である。例えば、図１８ｂ）のような弁当箱の蓋のような形状の繊維強化プラスチック１６を作成するに当たり、図１８ａ）のように平板状に作成した積層体１２をコの字型に予備賦型した後に成形型２８ｂに配置すると、位置決めが容易であり、成形時積層体１２が伸張する方向を制御することができ、好ましい。
【００７２】
本発明に基づいて繊維強化プラスチックを製造するに当たり、繊維強化プラスチックの凹凸部において、凹凸部の最も曲率の小さな方向から±１０°以下（−１０°〜１０°の範囲内）の角度に強化繊維が配向した層を他層より厚く偏肉するのがよい。図１８ｂ）の繊維強化プラスチック１６の凹凸部に対応するＲ部の断面４０に注目すると、図１９のように奥行きが繊維配向方向の層４１についてＲ部で層厚みが厚い領域４２が見られる。Ｒ部などの凹凸部では外表面と内表面との曲率の差から、層厚みが均等にならず、本発明のような製造方法を用いることでより流動しやすい凹凸部の曲率の小さな方向（図１９の場合は奥行き方向）から±１０°以下の角度に繊維配向した層が厚く存在する。一般的に凹凸形状は立ち面によって曲げ剛性向上を意図して設計しており、凹凸部の最も曲率の小さな方向、すなわち立ち面に平行な方向に繊維配向することは目的に合致していて好ましい。
【００７３】
また、図４に示した積層体１２の不連続部３７に、回転部などの機構を備える目的で金属インサートを埋め込み、硬化、一体化させることにより、アセンブリコストが低減することができる。その際、金属インサートの周囲に複数の凹部設けることにより、流動した繊維が凹部に進入し、容易に隙間を充填することができるとともに、成形温度から低下することで、金属と繊維の熱膨張差でかしめられ、強固に一体化させることができる。
【００７４】
なお、本発明により製造された繊維強化プラスチックの用途としては、強度、剛性、軽量性が要求される、自転車用品、ゴルフなどのスポーツ部材のシャフトやヘッド、ドアやシートフレームなどの自動車部材、ロボットアームなどの機械部品がある。中でも、強度、軽量に加え、部材形状が複雑で、本材料のように形状追従性が要求されるシートパネルやシートフレームなどの自動車部品に好ましく適用できる。
【実施例】
【００７５】
以下、実施例により本発明をさらに具体的に説明するが、本発明は、実施例に記載の発明に限定されるというものではない。
【００７６】
（実施例１）
＜プリプレグ基材の作製＞
以下に示す手順にてエポキシ樹脂組成物を得た。
【００７７】
（ａ）エポキシ樹脂（ジャパンエポキシレジン（株）製“エピコート（登録商標）”８２８：３０重量部、エピコート１００１：３５重量部、エピコート１５４：３５重量部）と、熱可塑性樹脂ポリビニルホルマール（チッソ（株）製“ビニレック（登録商標）”Ｋ）５重量部とを、１５０〜１９０℃に加熱しながら１〜３時間攪拌し、ポリビニルホルマールを均一に溶解した。
【００７８】
（ｂ）樹脂温度を５５〜６５℃まで降温した後、硬化剤ジシアンジアミド（ジャパンエポキシレジン（株）製ＤＩＣＹ７）３．５重量部と、硬化促進剤３−（３，４−ジクロロフェニル）−１，１−ジメチルウレア（保土谷化学工業（株）製ＤＣＭＵ９９）４重量部とを加え、該温度で３０〜４０分間混練後、ニーダー中から取り出してエポキシ樹脂組成物を得た。
【００７９】
得られたエポキシ樹脂組成物を、リバースロールコーターを使用し離型紙上に塗布し、樹脂フィルムを作製した。
【００８０】
次に、シート状に一方向に整列させた炭素繊維（引張強度４，９００ＭＰａ、引張弾性率２３５ＧＰａ）に樹脂フィルム２枚を炭素繊維の両面から重ね、加熱し、加圧して樹脂組成物を含浸させ、炭素繊維目付１５０ｇ／ｍ２、樹脂重量分率３３％（繊維体積含有率Ｖｆ５８％相当）の一方向プリプレグ基材を作製した。
【００８１】
得られたエポキシ樹脂組成物のＤＳＣに拠る発熱ピーク温度Ｔｐは１５２℃であった。測定装置としては、ティー・エイ・インスツルメンツ社製ＤＳＣ２９１０（品番）を用いて、昇温速度１０℃／分の条件にて測定した。
【００８２】
ＤＭＡに拠る最低粘度は０．５Ｐａ・ｓであった。測定装置としては、ティー・エイ・インスツルメンツ社製動的粘弾性測定装置“ＡＲＥＳ”を用いて、昇温速度１．５℃／分、周波数０．５Ｈｚ、パラレルプレート（半径２０ｍｍ）の条件にて、温度と粘度の関係曲線から最低粘度を求めた。
【００８３】
＜プリプレグ基材への切り込みの導入＞
上記プリプレグ基材に、自動裁断機を用いて図１６に示すような切り込みを全面に挿入することにより、等間隔で規則的な切り込みを有する切込プリプレグ基材を得た。切り込みの方向は繊維直交方向２で、切り込みの長さＷは１０．１ｍｍ（すなわち、Ｗｓ＝１０．１ｍｍ）であり、間隔Ｌ（繊維長さ）は３０ｍｍである。図１６に示すように、隣り合う切り込みの列７ａと７ｂは繊維直交方向に１０ｍｍ移動すると、幾何的に同等である。また、繊維長手方向に対になる切り込みの列には、７ａと７ｃ、７ｂと７ｄの組があり、切り込みの列のパターンは２パターン存在する。さらに、隣り合う列の切り込みが互いに切り込んでいる５の範囲は０．１ｍｍである。
【００８４】
＜繊維強化プラスチックの成形＞
図１５に示すような、３００×２００ｍｍの矩形の平板上にダブルコンター部２５が２つ（それぞれ直径１００ｍｍ、１５０ｍｍの円を境界線として、Ｒ２００ｍｍ、Ｒ３００ｍｍの球が頭を出した形状）設けられた繊維強化プラスチック１６を成形した。
【００８５】
矩形の長手方向を０°として、炭素繊維の配向方向（０°方向）と、炭素繊維の配向方向から右に４５度ずらした方向（４５°方向）に切込プリプレグ基材を矩形（２７０×１８０ｍｍ）に切り出し、［４５／０／−４５／９０］２Ｓの積層構成で１６層積層し、２７０×１８０ｍｍの平板状の積層体を得た。
【００８６】
成形型は上型、下型からなり、両型を合わせた際のキャビティは最終成形品の外形状を決定するよう設計した。成形型はプレス機に設置され、上型が昇降することで、型の開け締めを行った。成形工程における成形型の温度Ｔ１が、プリプレグ基材に用いたエポキシ樹脂組成物のＤＳＣに拠る発熱ピーク温度Ｔｐとほぼ同となるよう１５０℃に温度制御した。下型の上に積層体をキャビティの略中央に配置し、型を締めた。このときのプレス圧は、３００×２００ｍｍの面積で割り返した圧力が６ＭＰａとなるよう、調節した。積層体がキャビティより小さめに作成されているため、配置に手間と時間がかからないというメリットがあった。金型内で３０分間放置した後、脱型工程における成形型の温度Ｔ２をＴ１から低下させることなく１５０℃のまま成形型を開け、繊維強化プラスチック１６を脱型した。
【００８７】
積層体はキャビティよりも小さかったものの隅々まで繊維が流動し、成形型の外形上に沿ったダブルコンター部を複数有する維強化プラスチックを得ることができた。３次元形状であることから、高剛性で軽量な繊維強化プラスチックとなった。ダブルコンター部だけでなく全体的に伸張され、切り込みにより分断された繊維束端部間に存在する切り込み開口部と、繊維長さＬｃが３０ｍｍ、幅Ｗｓが１１〜１５ｍｍ程度の分布を持つ短冊状の繊維束が全体的に分布していた。特にこのような２つ以上ダブルコンター部を有する形状では、連続繊維基材を用いた成形では繊維が必ず突っ張るため、賦形工程として成形前にあらかじめ成形型に忠実な積層体の賦形が必須であり、賦形工程を取り入れたとしてもシワや繊維突っ張りによる表面品位悪化をなくすこととは極めて困難である。本発明のように平板状の基材を高精度な位置決めなしで高品位な繊維強化プラスチックを得られる工数削減効果は非常に大きい。
【００８８】
（実施例２）
共重合ポリアミド樹脂（東レ（株）製“アミラン”（登録商標）ＣＭ４０００、ポリアミド６／６６／６１０共重合体、融点１５５℃）のペレットを、２００℃で加熱した平板プレス機で３４μｍ厚みのフィルム状に加工した。ポリアミド樹脂の２５℃雰囲気下における粘度は固体であるため測定不可能であり、該基材はタック性がなかった。離型紙を用いなかった他は実施例１と同様にして、プリプレグ基材を作成した。実施例１と同様にプリプレグ基材へ切り込みを導入し、切込プリプレグ基材を得た後、実施例１と同様に積層体を得た。ただし、タックがないため、積層体は一体化しておらず、単純に１６層重なった状態であった。実施例１と同様な両面型を７０℃に温度制御しておく。一方、積層体を２００℃に加熱したオーブン内に入れ、表面温度が１６０℃に達した時点で取り出し、下型の上に置き、一気に型締めを行った。このときのプレス圧は、３００×２００ｍｍの面積で割り返した圧力が６ＭＰａとなるよう、調節した。積層体がキャビティより小さめに作成されているため、簡単に配置でき、積層体の温度が下がりきる前にコールドプレスすることができた。金型内で９０秒間放置した後、脱型した。コールドプレスであるので、脱型は非常に容易であった。
【００８９】
積層体はキャビティより小さかったものの隅々まで繊維が流動し、成形型の外形上に沿ったダブルコンター部を複数有する繊維強化プラスチックを得ることができた。３次元形状であることから、高剛性で軽量な繊維強化プラスチックとなった。ダブルコンター部だけでなく全体的に伸張され、切り込みにより分断された繊維束端部間に存在する切り込み開口部と、繊維長さＬｃが３０ｍｍ、幅Ｗｓが１１〜１５ｍｍ程度の分布を持つ短冊状の繊維束が全体的に分布していた。若干、層間にボイドがみられたため、実施例１よりは力学特性に優れない可能性はあるものの、本発明を用いて極めてサイクルタイムの早い成形を実証することができた。
【００９０】
（実施例３）
実施例１と同様にして、プリプレグ基材を作製した。このプリプレグ基材に、自動裁断機を用いて図８に示すような繊維から１０°の方向の直線的な切り込みを連続的に挿入した。こうして得たプリプレグ基材を図１７に示すように繊維方向が同一で切り込みが交差するように（１０°と−１０°方向に）２枚表裏に重ねて積層し、連続的な切り込みによりプリプレグ基材がばらばらになるのを防いだ。この２層積層体を８セットそれぞれの方向に矩形（２７０×１８０ｍｍ）に切り出し、疑似等方（［４５／４５／０／０／−４５／−４５／９０／９０］Ｓ）に積層し、２７０×１８０ｍｍの平板状の積層体を得た。次に、実施例１と同様にして成形を行い、繊維強化プラスチックを得た。
【００９１】
得られた繊維強化プラスチックは、実施例１と同様に、設計どおりの形状に成形された。表面の切り込み部においても、ほとんど切り込み開口部が見られず、強化繊維が存在せずに樹脂リッチとなっている領域や、隣接層の強化繊維が除いている領域はほとんどなく、良好な外観品位と平滑性を得た。繊維方向は積層体を配置したときから回転しており、その回転により切り込み開口部を埋め、平滑な繊維強化プラスチックとなったと推測された。
【００９２】
（実施例４）
実施例１と同様にして、プリプレグ基材を作成した。このプリプレグ基材に、自動裁断機を用いて図９に示すような繊維から２０°の方向に、１ｍｍの直線状の切り込みを断続的に挿入することで、切り込みを強化繊維の垂直方向に投影した投影長さＷｓを０．３４ｍｍとした。対になる切り込み４ｄ１、４ｄ２により、繊維は分断され、得られた切込プリプレグ基材の全面で繊維長さＬは３０ｍｍとなった。こうして得られた切込プリプレグ基材を実施例１と同様に切り出し、積層、成形を行って繊維強化プラスチックを得た。
【００９３】
得られた繊維強化プラスチックは、図１２ｂ）のように、繊維３が若干うねりながら、切り込み開口部１８を埋め、表面にほとんど切り込み開口部１８が見られず、切り込みがあったことさえ、見分けがつかないほど良好な外観品位と平滑性を得た。
【００９４】
（実施例５）
図１３のような成形装置を用いて、楕円形の弁当箱の蓋のような形状の繊維強化プラスチックを成形した。実施例１と同様にして、プリプレグ基材を作製し、切り込みを導入して切込プリプレグ基材を作製、積層一体化して積層体１２を作製した。
【００９５】
成形型としては、図１３に示した最終形状をかたどった凸部（ダブルコンター部２５）と、その周りに溝３３を設けた片面型２８ｃを用意した。片面型２８ｃの周囲にはシーラント３１を配し、また、真空ポンプと連結したポリアミド製の耐熱チューブをシーラント３１上に配置し脱気口２６とし、１５０℃に温度制御されたオーブン内で加熱した。片面型２８ｃが１５０℃一定となったところで、凸部の表面積よりも小さな積層体１２を凸部上の略中央に配置し、すばやく伸縮性のシリコンラバーフィルム３２を被せてシーラント３１で密着させ、フィルム３２と型２８ｃ間に密閉空間３０を形成した。と同時に、真空ポンプを起動させ、真空引き３８を行い、脱気口２６から排気して、外気と密閉空間３０との差圧（約０．１ＭＰａ）で軟化した積層体１２を伸張させ型２８ｃに押し付けて、ホットドレープ成形した。溝３３の存在により、フィルム３２がしっかり凸部の根元まで形状に沿い、凸部の根元までしっかり圧力が加わった。３０分間オーブン内に放置した後、オーブンから成形装置全体を取り出し、フィルム３２を破って、繊維強化プラスチックを型２８ｃから脱型した。
【００９６】
積層体１２は得られた繊維強化プラスチックよりも小さな平板状であったものの、設計どおり楕円形の弁当箱の蓋のような形状の繊維強化プラスチックを得ることができた。実施例１、２と比べると成形の圧力が小さいため、大きくは伸張していないものの、ダブルコンター部の形状はきれいに転写されており、表面品位のよい繊維強化プラスチックを得ることができた。
【００９７】
（実施例６）
図１４のような成形型を用いて、図１ｃ）のような５００×５００ｍｍの正方形の平板上にダブルコンター部（直径３５０ｍｍの円を境界線として、Ｒ８００ｍｍの球が頭を出した形状）が中央に設けられた繊維強化プラスチックを成形した。
【００９８】
実施例１と同様にして、プリプレグ基材を作製し、まず０°および４５°の方向に５００×５００ｍｍの正方形に切り出した。正方形の中央部に直径３６０ｍｍの範囲内に実施例１と同様の切り込みを入れ、繊維長が実質的に２５ｍｍの強化繊維のみで構成される領域を形成した。実施例１と同様に［４５／０／−４５／９０］２Ｓの積層構成で１６層積層し、５００×５００ｍｍの平板状の積層体を得た。２５ｍｍの強化繊維のみで構成される領域は各層すべて重なっており、図１ａ）のように積層体の中央部直径３６０ｍｍの範囲内に不連続部３７を形成した。
【００９９】
成形型は上型２８ａ、下型２８ｂとともに、スプリング２７で支持された分割型２８ｄから形成されている。下型２８ｂはダブルコンター部２５のみの形状を決定する型であり、分割型２８ｄは下型２８ｂが上型２８ａにアクセスできるように平板を円形にくり抜いた形状であり、平板部の形状を決定する型である。分割型２８ｄはスプリングで支えられ、型が開いている時は、下型２８ｂより上方にある。成形型全体を実施例１と同様に１５０℃で温度制御し、積層体１２を分割型２８ｄ上に配置した。この際、積層体１２の大きさとキャビティの大きさが一緒のため、精度よく位置決めして配置した。次に上型２８ａを降ろし、まず積層体１２の周囲および分割型２８ｄと接触させた。積層体１２の周囲は連続繊維が配された領域３６であり、繊維が流動しにくいため、領域３６の繊維はこの段階で固定され、積層体１２の伸張の起点となった。さらに上型２８ａを押し込むことで、下型２８ｂと上型２８ａによりダブルコンター部２５の形状が決定され、成形型のキャビティが閉じられた。このときのプレス圧は、５００×５００ｍｍの面積で割り返した圧力が６ＭＰａとなるよう、調節した。実施例１と同様に、金型内で３０分間放置した後、繊維強化プラスチックを脱型した。
【０１００】
成形型の外形上に沿ったダブルコンター部を有する維強化プラスチックを得ることができた。実施例１と同様に表面品位はよく、ダブルコンター部のみが伸張され、切り込みにより分断された繊維束端部間に存在する切り込み開口部と、繊維長さＬｃが３０ｍｍ、幅Ｗｓが１１〜１５ｍｍ程度の分布を持つ短冊状の繊維束がダブルコンター部に集中して分布していた。また、積層体１２の周辺部はほとんど流動しておらず、キャビティ通り成形され、トリムレスで繊維強化プラスチックが得られた。
【０１０１】
（実施例７）
図１８ｂ）のような１５０×１５０×２０ｍｍの直方体の弁当箱の蓋のような繊維強化プラスチック１６を両面型でホットプレス成形した。実施例１と同様のプリプレグ基材を用いて、実施例４と同様の、図９に示すような繊維から２０°の方向に、１ｍｍの直線状の切り込み（Ｗｓは０．３４ｍｍ）を入れ、全面で繊維長さＬが３０ｍｍとなる切込プリプレグ基材を作成した。こうして得られた切込プリプレグ基材を矩形（１９０×１５０ｍｍ）に切り出し、［４５／０／−４５／９０］２Ｓの積層構成で１６層積層し、１８０×１５０ｍｍの平板状の積層体を得た。次に、成形型の下型２８ｂ上に平板状の積層体を配置し、８０℃に温度制御したアイロンを押し当てて、該積層体をＲ部で１５ｍｍずつ折り返してコの字型とした。このようにして得られたシングルコンター形状に予備賦形した積層体１２を下型２８ｂから取り外した後、成形型を１５０℃に温度制御した。成形型が上下型とも１５０℃となったところで、図１８ａ）のように改めて予備賦形した積層体１２を下型２８ｂに配置し、型締めして、１５０×１５０ｍｍの面積で割り返した圧力が６ＭＰａとなるようなプレス圧を加え、繊維強化プラスチック１６を３０分後に脱型した。
【０１０２】
得られた繊維強化プラスチック１６は、図１８ｂ）に示すように２つの立ち面も含め良好に繊維が充填していた。予備賦形により２つの立ち面を埋めていたため、積層体１２の伸張方向が制御され、安定した品質の繊維強化プラスチック１６が得られたものと推測された。さらに、成形時に充填した立ち面と平面の角におけるＲ部断面４０を観察したところ、図１９のように、成形時に充填されたにもかかわらず、平面と変わらない積層構造（若干のうねりを含む）が生成されていた。特に、奥行きが繊維配向方向の層４１について、Ｒ部において局所的に層厚みが厚く偏肉された領域４２が存在した。これにより繊維強化プラスチック１６全体の曲げ剛性が向上すると推測された。
【０１０３】
（実施例８）
図２０ｃ）のようなドーナツ形状の窓枠のような繊維強化プラスチック１６を片面型でオートクレーブ成形した。実施例１と同様のプリプレグ基材を用いて、実施例４と同様の、図９に示すような繊維から２０°の方向に、１ｍｍの直線状の切り込み（Ｗｓは０．３４ｍｍ）を入れ、全面で繊維長さＬが３０ｍｍとなる切込プリプレグ基材を作成した。こうして得られた切込プリプレグ基材を、繊維強化プラスチック１６の外形線に沿って裁断し、積層して積層体を作成し、繊維強化プラスチックを成形した後、中央部をトリミングしてもよいが、歩止まりが悪いので、図２０ａ）のようなカットパターンで切込プリプレグ基材の突き合わせ位置３９が斜めとなるように切込プリプレグ基材１０を裁断し、切込プリプレグ基材１０をドーナツ形状に積層し、平板状の積層体１２を得た。積層構成は［４５／０／−４５／９０］２Ｓである。こうして得た積層体１２を成形後の繊維強化プラスチックの最終形状をかたどった凸部を設けた片面型上に配した。片面型の周囲にはシーラントを配し、バッグフィルムを被せて、バッグフィルムと片面型間に密閉空間を形成した。密閉空間にアクセスする金属ホースを取り付け、真空ポンプで減圧した状態で、この成形型をオートクレーブ内に搬入し、１５０℃、２時間の条件で、密閉空間とオートクレーブ雰囲気の差圧が０．３ＭＰａのとなるようにしてオートクレーブ成形し、脱型して図２０ｃ）のような繊維強化プラスチック１６を得た。
【０１０４】
得られた繊維強化プラスチック１６は、表面品位よく、切り込みがあったことさえ、見分けがつかないほど良好な外観品位と平滑性を得た。また、断面を切り出してみてもオートクレーブにより加圧したためボイドが見られず、高い力学特性を発現すると推測された。
【０１０５】
（参考例１）
実施例１の繊維強化プラスチックが高力学特性であることを、繊維強化プラスチックの平板で実証した。実施例１と同様にして、プリプレグ基材を作製し、切り込みを導入して切込プリプレグ基材を作製した。炭素繊維の配向方向（０°方向）と、炭素繊維の配向方向から右に４５度ずらした方向（４５°方向）に、それぞれ２５０×２５０ｍｍの大きさのサイズに切出した。切り出したプリプレグ基材を１６層で疑似等方に積層して（［４５／０／−４５／９０］２Ｓ）、積層体を得た。
【０１０６】
さらに、上記の積層体を用いて、３００×３００ｍｍのキャビティを有する平板金型上の概中央部に配置した後、加熱型プレス成形機により、６ＭＰａの加圧のもと、１５０℃×３０分間の条件により硬化せしめ、３００×３００ｍｍの平板状の繊維強化プラスチックを得た。
【０１０７】
得られた平板状の繊維強化プラスチックより、長さ２５０±１ｍｍ、幅２５±０．２ｍｍの引張強度試験片を切り出した。ＪＩＳ  Ｋ−７０７３（１９９８）に規定する試験方法に従い、標点間距離を１５０ｍｍとし、クロスヘッド速度２．０ｍｍ／分で引張強度を測定した。なお、本参考例においては、試験機としてインストロン（登録商標）万能試験機４２０８型を用いた。測定した試験片の数はｎ＝５とし、平均値を引張強度とした。さらに、測定値より標準偏差を算出し、その標準偏差を平均値で除することにより、バラツキの指標である変動係数（ＣＶ値（％））を算出した。引張弾性率は４３ＧＰａ、引張強度に関しても３７０ＭＰａと高い値が発現し、そのＣＶ値も３％ときわめてバラツキの小さい結果となった。
【０１０８】
繊維強化プラスチックは端部まで繊維が均等に流動しており、実施例１と同様に繊維長さＬｃが３０ｍｍ、幅Ｗｓが１１〜１５ｍｍ程度の分布を持つ短冊状の繊維束が表面全体にほぼ均等に分布していたことから、実施例１で得られた繊維強化プラスチックも高力学特性を発現することが予想された。
【０１０９】
（参考例２）
実施例３の繊維強化プラスチックが高力学特性であることを、繊維強化プラスチックの平板で実証した。実施例３と同様にして、２層積層体を得た。この２層積層体から、炭素繊維の配向方向（０°方向）と、炭素繊維の配向方向から右に４５度ずらした方向（４５°方向）に、それぞれ２５０×２５０ｍｍの大きさに切り出し、２層積層体を８枚それぞれの方向に疑似等方（［４５／４５／０／０／−４５／−４５／９０／９０］Ｓ）に積層して、全面に切り込みを有する２５０×２５０ｍｍの積層体を得た。
【０１１０】
こうして得られた積層体を参考例１と同様にしてホットプレス成形し、平板の繊維強化プラスチックを得た。得られた繊維強化プラスチックを参考例１と同様に引張試験した。引張弾性率は４６ＧＰａ、引張強度に関しても４７０ＭＰａと高い値が発現し、そのＣＶ値も４％ときわめてバラツキの小さい結果となった。
【０１１１】
繊維強化プラスチックは端部まで繊維が均等に流動しており、表面にほとんど切り込み開口部が見られず、繊維方向も積層体を配置したときから回転している様子も実施例３と同様であるため、実施例３で得られた繊維強化プラスチックも高力学特性を発現することが予想された。
【０１１２】
（参考例３）
実施例４の繊維強化プラスチックが高力学特性であることを、平板で実証した。実施例４と同様にして、切込プリプレグ基材を得、参考例１と同様にして切り出し、積層、ホットプレス成形した。得られた繊維強化プラスチックを参考例１と同様に引張試験したところ、引張弾性率は４６ＧＰａ、引張強度は６２０ＭＰａと高い値が発現し、そのＣＶ値も４％ときわめてバラツキの小さい結果となった。繊維強化プラスチックは端部まで繊維が均等に流動しており、繊維が若干うねりながら、切り込み開口部を埋め、表面にほとんど切り込み開口部が見られず、切り込みがあったことさえ、見分けがつかない様子も実施例４と同様であるため、実施例４で得られた繊維強化プラスチックも高力学特性を発現することが予想された。
【０１１３】
（比較例１）
実施例１と同様に、図１５に示す、平板上にダブルコンター部が複数設けられた繊維強化プラスチックを連続繊維プリプレグ基材で成形を試みた。実施例１と同様にして、プリプレグ基材を作製した。こうして得たプリプレグ基材を矩形（２７０×１８０ｍｍ）に切り出し、［４５／０／−４５／９０］２Ｓの積層構成で１６層積層し、２７０×１８０ｍｍの平板状の積層体を得た。次に、実施例１と同様に成形を行った。
【０１１４】
得られた繊維強化プラスチックは、簡単に脱型することができ、表面はざらざらで、繊維強化プラスチックが成形型に完全に密着してなかった様子がわかった。繊維が突っ張り、積層体が伸張することができず、成形型に沿わなかったことが原因と推測された。
【０１１５】
（比較例２）
実施例１と同様に平板上にダブルコンター部が複数設けられた繊維強化プラスチックを積層体にＳＭＣを用いて成形を試みた。ＳＭＣのマトリックス樹脂としてビニルエステル樹脂（ダウ・ケミカル（株）製、デラケン７９０）を１００重量部、硬化剤としてｔｅｒｔ−ブチルパーオキシベンゾエート（日本油脂（株）製、パーブチルＺ）を１重量部、内部離型剤としてステアリン酸亜鉛（堺化学工業（株）製、ＳＺ−２０００）を２重量部、増粘剤として酸化マグネシウム（協和化学工業（株）製、ＭｇＯ＃４０）を４重量部用いて、それらを十分に混合撹拌し、樹脂ペーストを得た。樹脂ペーストをドクターブレードを用いて、ポリプロピレン製の離型フィルム上に塗布した。その上から、長さ２５ｍｍにカットされた炭素繊維束（引張強度４，９００ＭＰａ、引張弾性率２３５ＧＰａ、１２，０００本）を単位面積あたりの重量が５００ｇ／ｍ２になるよう均一に落下、散布した。さらに、樹脂ペーストを塗布したもう一方のポリプロピレンフィルムとで樹脂ペースト側を内にして挟んだ。炭素繊維のＳＭＣシートに対する体積含有量Ｖｆは４０％とした。得られたシートを４０℃にて２４時間静置することにより、樹脂ペーストを十分に増粘化させて、ＳＭＣシートを得た。このＳＭＣシートを２７０×１８０ｍｍの矩形に切り出し、３枚積層し、積層体を得た。その後は実施例１と同様に成形し、繊維強化プラスチックを得た。
【０１１６】
得られた繊維強化プラスチックはキャビティの端部まで繊維が十分に流動していた。ソリはなかったが、表面に繊維の粗密による若干のヒケが見られた。また、Ｖｆが４０％であることから、強度も実施例１ほどは得られないと推測された。
【図面の簡単な説明】
【０１１７】
【図１】本発明の繊維強化プラスチックの製造方法の一例を示す図である。
【図２】本発明に用いる切込プリプレグ基材の一例を示す拡大平面図である。
【図３】本発明に用いる切込プリプレグ基材の例を示す平面図である。
【図４】本発明に用いる積層体の一例を示す平面図および断面図である。
【図５】本発明に用いる積層体の流動のメカニズムの一例を示す断面図である。
【図６】本発明に用いる積層体の切り込み位置関係の例を示す平面図である。
【図７】本発明に用いる積層体の伸張の様子の一例を示す平面図および断面図である。
【図８】本発明に用いる切込プリプレグ基材の一例を示す拡大平面図である。
【図９】本発明に用いる切込プリプレグ基材の一例を示す拡大平面図である。
【図１０】本発明に用いる切込プリプレグ基材の例を示す平面図である。
【図１１】本発明に用いる積層体の伸張の様子の一例を示す平面図および断面図である。
【図１２】本発明に用いる積層体の伸張の様子の一例を示す平面図である。
【図１３】本発明の繊維強化プラスチックの製造方法の一例を示す平面図および断面図である。
【図１４】本発明の繊維強化プラスチックの製造方法の一例を示す断面図である。
【図１５】本発明により製造された繊維強化プラスチックの一例を示す概略図である。
【図１６】本発明に用いる切込プリプレグ基材の一例を示す拡大平面図である。
【図１７】本発明に用いる切込プリプレグ基材の形態の一例を示す平面図である。
【図１８】本発明の繊維強化プラスチックの製造方法の一例を示す概略図である。
【図１９】本発明により製造された繊維強化プラスチックの特徴の一例を示す断面図である。
【図２０】本発明の繊維強化プラスチックの製造方法の一例を示す概略図である。
【符号の説明】
【０１１８】
１：繊維長手方向
２：繊維直交方向
３：強化繊維
４：強化繊維の不連続端（切り込み）
４ａ：ａ層の切り込み
４ｂ：ｂ層の切り込み
４ｃ（４ｃ１，４ｃ２）：連続的な切り込み
４ｄ（４ｄ１，４ｄ２）：断続的な切り込み
５：互いに切り込んでいる幅
６：繊維方向に対になる切り込みの幾何中心同士の間隔Ｌ（繊維長さＬ）
７：断続的な切り込みの列
７ａ：第１の断続的な切り込みの列
７ｂ：第２の断続的な切り込みの列
７ｃ：第３の断続的な切り込みの列
７ｄ：第４の断続的な切り込みの列
８：切り込みの幾何中心
８ａ：ａ層の切り込みの幾何中心
８ｂ：ｂ層の切り込みの幾何中心
９：切り込みを強化繊維の垂直方向に投影した投影長さＷｓ
１０：切込プリプレグ基材
１０ａ：全面に切り込みが入れられたプリプレグ基材
１０ｂ：一部に切り込みが入れられたプリプレグ基材
１１：連続繊維基材のプリプレグ基材
１２：積層体
１３：積層体に加わる圧力
１４：樹脂の流れ
１５：強化繊維の端部の開き
１６：繊維強化プラスチック
１７：短繊維層
１８：強化繊維の存在しない領域（切り込み開口部）
１９：隣接層
２０：樹脂リッチ部
２１：層うねり
２２：繊維束端部
２３：切り込みと繊維方向のなす角度Θ
２４：強化繊維の回転
２５：ダブルコンター部
２６：脱気口
２７：スプリング
２８：成形型
２８ａ：上型
２８ｂ：下型
２８ｃ：片面型
２８ｄ：分割型
２９：成形型のキャビティ
３０：密閉された空間
３１：シーラント
３２：伸縮性のフィルム
３３：溝
３４：切込プリプレグ基材を２層積層した基材
３５：２つの対になる繊維束分断部に囲まれた領域（短冊状の繊維束）
３６：連続繊維が配された領域
３７：切り込みにより繊維が１０〜１００ｍｍの長さに分断された切込プリプレグ基材のみが積層されてなる領域（積層体の不連続部）
３８：真空引き
３９：プリプレグ基材の突き合わせ位置
４０：Ｒ部断面
４１：奥行きが繊維配向方向の層
４２：層厚みが厚い領域
【図１】
2008279753.tif 000004
【図２】
2008279753.tif 000005
【図３】
2008279753.tif 000006
【図４】
2008279753.tif 000007
【図５】
2008279753.tif 000008
【図６】
2008279753.tif 000009
【図７】
2008279753.tif 000010
【図８】
2008279753.tif 000011
【図９】
2008279753.tif 000012
【図１０】
2008279753.tif 000013
【図１１】
2008279753.tif 000014
【図１２】
2008279753.tif 000015
【図１３】
2008279753.tif 000016
【図１４】
2008279753.tif 000017
【図１５】
2008279753.tif 000018
【図１６】
2008279753.tif 000019
【図１７】
2008279753.tif 000020
【図１８】
2008279753.tif 000021
【図１９】
2008279753.tif 000022
【図２０】
2008279753.tif 000023